着色剤、バインダー樹脂及び植物油成分を含有し、鉱物油成分を含有しない水無し平版印刷用インキ組成物であって、前記バインダー樹脂は、分子内にカルボキシル基及び/又は水酸基を含有し、且つ、下記条件1、2を満足することを特徴とする水無し平版印刷用インキ組成物。条件1バインダー樹脂のカルボキシル基に基づく酸価をAVmgKOH/g、水酸基価をOHVmgKOH/gとしたとき、DAVIESによるカルボキシル基及び水酸基のHLB基数カルボキシル基=2.1、水酸基=1.9を用いて導かれる親水基数2.1×AV1.9×OHVが、下記式1を満たす。2.1×AV1.9×OHV≧180式1条件2バインダー樹脂35質量部を大豆油65質量部に加え、170°Cで加熱溶解した後、25°Cまで冷却したときに、バインダー樹脂の沈殿がなく、透明な樹脂溶液の状態を維持する。さらに、シリコーン油を0.01~1質量含有する請求項1記載の水無し平版印刷用インキ組成物。バインダー樹脂は、ロジン変性フェノール樹脂である請求項1又は2記載の水無し平版印刷用インキ組成物。本発明の課題は、環境問題に対応するため、地汚れ抑制効果を有する石油系溶剤を使用しないで、植物油に置き換えた中で、地汚れの発生しない水無し平版印刷用インキ組成物を提供することを目的とする。本発明者らは、上記の課題を解決するために、シリコーンゴムの撥水性撥油性作用という性能面に着目して、とりわけ、主に撥水性作用の影響を強く受ける極性材料から合成されるバインダー樹脂とインキの非画像部への付着性との関係について検討した。その結果、分子内に特定の割合以上のカルボキシル基や水酸基を有し、植物油に溶解する高極性のバインダー樹脂を含有することで、インキの非画像部への反発性を高めて撥水性に対する作用が高まったと推察される、地汚れを改善できることを見出し、本発明を完成するに至った。すなわち、本発明は、着色剤、バインダー樹脂及び植物油成分を含有し、鉱物油成分を含有しない水無し平版印刷用インキ組成物であって、上記バインダー樹脂は、分子内にカルボキシル基及び/又は水酸基を含有し、且つ、下記条件1、2を満足することを特徴とする水無し平版印刷用インキ組成物に関する。条件1バインダー樹脂のカルボキシル基に基づく酸価をAVmgKOH/g、水酸基価をOHVmgKOH/gとしたとき、DAVIESによるカルボキシル基及び水酸基のHLB基数カルボキシル基=2.1、水酸基=1.9を用いて導かれる親水基数2.1×AV1.9×OHVが、下記式1を満たす。2.1×AV1.9×OHV≧180式1条件2バインダー樹脂35質量部を大豆油65質量部に加え、170°Cで加熱溶解した後、25°Cまで冷却したときに、バインダー樹脂の沈殿がなく、透明な樹脂溶液の状態を維持する。また、本発明は、さらに、シリコーン油を0.01~1質量含有することが好ましい。また、本発明は、上記バインダー樹脂は、ロジン変性フェノール樹脂であることが好ましい。以下、本発明の水無し平版印刷用インキ組成物についてさらに詳細に説明する。<着色剤>本発明の水無し平版印刷用インキ組成物は、着色剤を含有する。上記着色剤としては、平版印刷インキに用いられる無色または有色の、無機または有機顔料が挙げられる。具体的には、例えば、二酸化チタン、硫酸バリウム、炭酸カルシウム、磁性酸化鉄等の無機顔料、アゾ顔料、レーキ顔料、フタロシアニン顔料、イソインドリン顔料、アントラキノン顔料、キナクリドン顔料等の有機顔料、およびカーボンブラック等が挙げられる。上記着色剤の含有量としては、5~30質量であることが好ましい。5質量未満であると、充分な濃度の印刷物を得ることができなくなることがあり、一方、30質量を超えると、流動性不良などを引き起こす場合となることがある。<バインダー樹脂>本発明の水無し平版印刷用インキ組成物は、バインダー樹脂を含有する。本発明の水無し平版印刷用インキ組成物において、上記バインダー樹脂は、下記条件1及び2を満足する。条件1バインダー樹脂のカルボキシル基に基づく酸価をAVmgKOH/g、水酸基価をOHVmgKOH/gとしたとき、DAVIESによるカルボキシル基及び水酸基のHLB基数カルボキシル基=2.1、水酸基=1.9を用いて導かれる親水基数2.1×AV1.9×OHVが、下記式1を満たす。2.1×AV1.9×OHV≧180式1条件2バインダー樹脂35質量部を大豆油65質量部に加え、170°Cで加熱溶解した後、25°Cまで冷却したときに、バインダー樹脂の沈殿がなく、透明な樹脂溶液の状態を維持する。上記条件1における式1を満たさない場合、すなわち、上記親水基数が180より小さい場合、本発明の水無し平版印刷用インキ組成物の地汚れ適性が低下してしまう。上記親水基数は、190以上であることが好ましい。190以上であることで、地汚れ適性がさらに向上する。ここで、上記条件1における酸価及び水酸基価は、以下の方法で求めた値である。酸価酸価は、[JISK25012003]に基づいて測定した値である。具体的には、まず、バインダー樹脂を、キシレンとジメチルホルムアミド11を混合した滴定溶剤に溶解し、電位差滴定法により0.1mol/Lの水酸化カリウムエタノール溶液で滴定する。滴定曲線上の変曲点を終点としたときの、水酸化カリウムエタノール溶液の終点までの滴定量から酸価を算出する。水酸基価水酸基価は、[JISK15571]に基づいて測定した値である。具体的には、まず、バインダー樹脂を、無水酢酸を含むピリジンに溶解し、水酸基をアセチル化させた後、過剰のアセチル化試薬を水によって加水分解し、生成した酢酸を水酸化カリウムで滴定する。滴定曲線上の変曲点を終点としたときの、水酸化カリウム溶液の終点までの滴定量から水酸基価を算出する。本発明において、上記バインダー樹脂のカルボキシル基に基づく酸価AVは、30以上であることが好ましく、水酸基価ОHVは、60以上であることが好ましい。また、上記条件2は、インキ組成物として利用するために必要な条件であり、上記条件2を満たさないと、本発明の水無し平版印刷用インキ組成物を得ることができない。また、上記バインダー樹脂の沈殿がなく、透明な樹脂溶液の状態を維持するとは、具体的に、バインダー樹脂が大豆油に溶解しており、樹脂溶液が透明である状態を意味する。上記樹脂溶液が透明であるか否かの判断は目視で行い、上記樹脂溶液に濁りが目視で確認されない場合、バインダー樹脂の沈殿がなく、透明な樹脂溶液の状態を維持するものであると判断する。一方、上記樹脂溶液に若干の濁りが確認され、バインダー樹脂が大豆油に溶解しているか否かの判断が付きにくい場合、上記樹脂溶液にヘキサンを少量添加してバインダー樹脂の析出があるかどうかで判断するn-ヘキサントレランス測定法。具体的には、まず、100mLビーカーに上記樹脂溶液5gを計量する。次に、25°Cにて0.5gのn-ヘキサンを加えて混合し、バインダー樹脂の析出の有無を目視にて確認する。すなわち、バインダー樹脂の析出が目視で確認できない場合、上記樹脂溶液は、上記条件2を充足すると判断し、一方、バインダー樹脂の析出が目視で確認できる場合、上記樹脂溶液は、上記条件2を充足しないと判断する。上記バインダー樹脂の具体例としては、ロジン変性フェノール樹脂、ロジン変性マレインン酸樹脂、マレイン酸樹脂、アクリル樹脂、スチレン-マレイン酸樹脂、エポキシ樹脂、ウレタン樹脂等が例示でき、より好ましくは、ロジン変性フェノール樹脂である。上記条件1及び2を満たすロジン変性フェノール樹脂の合成方法としては、特に限定されず、従来公知の方法、例えば、特開2004-269752号公報、特開2004-352782号公報、特開2011-046896号公報、特開平10-324727号公報、特開平11-286528号公報、特開平11-286529号公報、特開2001-106754号公報、特開2008-274150号公報、特開2009-227785号公報、特開2009-242648号公報、特開平08-157762号公報、特開2007-138068号公報、特開平07-179546号公報、特開平03-259910号公報、特開平04-053817号公報、特開平04-175324号公報、特開平09-249726号公報、特開平07-070269号公報、特開平07-126338号公報、特開平07-149852号公報、特開平09-278854号公報、特開平09-302056号公報、特開2010-189624号公報、特開2004-137441号公報、特開2004-137442号公報、特開2004-300399号公報等に開示された方法で、上述した条件1及び2を満たすよう適宜調整する方法が挙げられる。また、上記スチレン-マレイン酸樹脂やアクリル樹脂は、基本的に材料モノマーの反応部位がラジカル性不飽和二重結合であり、カルボキシル基や水酸基は反応に関与しないため、合成後の樹脂の酸価や水酸基価は、合成段階でのそれぞれの材料の比率に応じた理論酸価や理論水酸基価と、ほぼ同等となると考えてよい。さらに上記条件1及び2を満たすスチレン-マレイン酸樹脂やアクリル樹脂の合成方法としては特に限定されず、例えば、従来公知の方法で上記条件1及び2を満たすよう適宜合成条件を調整する方法が挙げられる。また、上記エポキシ樹脂やウレタン樹脂についても、材料モノマーの反応は定量的であり、上記条件1及び2を満たすよう調整された従来公知の方法で合成する方法が挙げられる。バインダー樹脂としては、ゲル化剤でゲル化させたバインダー樹脂であってもよい。上記バインダー樹脂をゲル化させるために使用できるゲル化剤としては、例えば、アルミニウムアルコラート類、アルミニウムキレート化合物等が挙げられる。好ましい具体例としては、アルミニウムトリイソプロポキシド、モノ-sec-ブトキシアルミニウムジイソプロポキシド、アルミニウムトリ-sec-ブトキシド、エチルアセトアセテートアルミニウムジイソプロポキシド、アルミニウムトリスエチルアセトアセテート等が例示できる。上記ゲル化剤の使用量は、バインダー樹脂100質量部に対して3質量部未満であることが好ましい。上記バインダー樹脂は、重量平均分子量が1万~20万であることが好ましい。上記重量平均分子量が1万未満であると、得られる水無し平版印刷用インキ組成物の粘度が上昇せず、印刷適性が低下することがあり、20万を超えるバインダー樹脂は、事実上入手が困難である。なお、上記重量平均分子量は、カラムクロマトグラフィー法によって測定することができる。一例としては、Water2690ウォーターズ社製で、カラムとしてPLgel5μMIXED-DPolymerLaboratories社製を使用して行いポリスチレン換算の重量平均分子量として求めることができる。また、上記バインダー樹脂の含有量としては10~40質量であることが好ましい。10質量未満であると、本発明の水無平版印刷用インキ組成物に充分な粘度を得ることができないことがあり、40質量を超えると、高粘度により製造適性に支障がでることがあるので好ましくない。<植物油成分>本発明の水無し平版印刷用インキ組成物は、植物油成分を含有する。上記植物油成分としては、植物油及び植物油由来の脂肪酸エステル化合物が挙げられる。上記植物油としては、例えば、大豆油、綿実油、アマニ油、サフラワー油、桐油、トール油、脱水ヒマシ油、カノーラ油等の平版印刷に適した乾性油又は半乾性油が例示できる。これらは、単独で使用してもよく、また2種以上を併用することもできる。上記植物油由来の脂肪酸エステル化合物としては、上記の乾性油又は半乾性油由来の脂肪酸モノアルキルエステル化合物が挙げられる。かかる脂肪酸モノアルキルエステルを構成する脂肪酸としては、炭素数16~20の飽和又は不飽和脂肪酸が好ましく、例えば、ステアリン酸、イソステアリン酸、ヒドロキシステアリン酸、オレイン酸、リノール酸、リノレン酸、エレオステアリン酸等が例示できる。また、上記脂肪酸モノアルキルエステルを構成するアルコール由来のアルキル基は、炭素数が1~10のものが好ましく、そのようなアルキル基としては、例えば、メチル、エチル、プロピル、イソプロピル、ブチル、イソブチル、tert-ブチル、2-エチルヘキシル基等のアルキル基が例示できる。これらの脂肪酸モノエステル化合物は、単独で使用してもよく、また2種以上を組み合わせて使用することもできる。<シリコーン油>本発明の水無し平版印刷用インキ組成物は、高い地汚れの改善性が要求される場合には、シリコーン油を含有することが好ましい。上記シリコーン油としては、具体的には、ジメチルポリシロキサン、メチルハイドロジェンポリシロキサン、メチルフェニルポリシロキサン、カルボキシル基変性ポリシロキサン、エポキシ変性ポリシロキサン、アルコキシ変性ポリシロキサン、カルビノール変性ポリシロキサン、脂肪酸エステル変性ポリシロキサン、ポリエーテル変性ポリシロキサン、アルキル変性ポリシロキサン、アミノ変性ポリシロキサン、メチルスチリル変性ポリシロキサン、メタクリル変性ポリシロキサン等を挙げることができる。シリコーン油の含有量としては、1質量以下であることが好ましい。上記シリコーン油の含有量が1質量を超えると、インキの印刷機のローラ間での転移性が低下するばかりでなく、紙面への転移性も低下する場合がある。<添加剤>さらに、本発明の水無し平版印刷用インキ組成物には、着色剤の分散性を向上させるために分散剤、セット性、乾燥性、耐摩性等の各種紙面適性を付与するため、金属ドライヤーを、0.1質量程度まで、また、ワックスを水無し平版印刷用インキ組成物中に10質量程度まで含有させることもできる。本発明の水無し平版印刷用インキ組成物は、鉱物油成分を含有しない。このため、近年の脱石油化と再生可能でカーボンニュートラルなバイオマス資源の利用の要求に充分に応えることができる。そして、本発明の水無し平版印刷用インキ組成物は、上述した各成分を含有し、特に上記バインダー樹脂が、上述した条件1及び2を満たすものであるため、地汚れ抑制効果に優れ、印刷品質に優れたものである。ここで、上記鉱物油成分とは、いわゆる石油系溶剤を意味し、該石油系溶剤としては、具体的には、例えば、水と相溶しない沸点160°C以上、好ましくは沸点200°C以上の非芳香族系石油溶剤が挙げられる。上記非芳香族系石油溶剤の具体例としては、例えば、0号ソルベント、AFソルベント5号、AFソルベント6号、AFソルベント7号以上、いずれも新日本石油株製などが挙げられる。また、鉱物油成分を含有しないとは、上述した石油系溶剤が全く含まれていない場合のほか、実質的に含まれない場合例えば、本発明の水無し平版印刷用インキ組成物の全質量中1質量以下を意味する。次に、本発明の水無し平版印刷用インキ組成物を製造する方法について説明する。本発明の水無し平版印刷用インキ組成物の製造方法としては、従来公知の製造方法ドライフラッシング法、フラッシング法等が使用できる。例えば、1上述したバインダー樹脂、植物油成分を必要に応じて80~200度で、30分~120分間加熱することで予め水無し平版印刷用インキワニスを調製する。次いで、水無し平版印刷用インキワニスに、乾燥した着色剤、必要に応じて更に植物油成分、分散剤を加え、ビーズミルや3本ロールミル等で練肉分散することにより水無し平版印刷用インキベースを得る。さらに、水無し平版印刷用インキベースに、必要に応じて、水無し平版印刷用インキワニス、植物油成分、各種添加剤を加え所定の粘度に調整する方法;2上述したバインダー樹脂、植物油成分を必要に応じて80~200度で、30分~120分間、加熱することで予め水無し平版印刷用インキワニスを調製する。着色剤の水懸濁液含水ケーキ、又は乾燥材料を水に加えて水懸濁液としたものに水無し平版印刷用インキワニスを加えて、フラッシャーニーダー又は脱溶媒する機構を有する撹拌装置等でフラッシングし、フラッシングした組成中の水の含有量が、好ましくは2質量以下となるまで、脱水させる。次いで、脱水させた組成物に、必要に応じて、水無し平版印刷用インキワニス、植物油成分、顔料分散剤を更に加え、ビーズミルや3本ロールミル等で練肉分散されることにより水無し平版印刷用インキベースを得る。さらに、水無し平版印刷用インキベースに、必要に応じて、水無し平版印刷用インキワニス、植物油成分、各種添加剤を加え所定の粘度に調整する方法等が挙げられる。本発明の水無し平版印刷用インキ組成物は、分子内に特定の割合以上のカルボキシル基や水酸基を有し、植物油に溶解する高極性のバインダー樹脂を含有するため、従来の鉱物油成分を含有する水無し平版印刷用インキ組成物と同等の地汚れ抑制効果を発揮し印刷適性に優れたものである。以下、実施例を挙げて本発明をさらに詳細に説明するが、本発明はこれらの実施例のみに限定されるものではない。なお、特に断りがない限り、は質量を意味し、部は質量部を意味する。<バインダー樹脂の大豆油に対する溶解性>コンデンサー、温度計及び撹拌機を装着した四つ口フラスコに、表1に示した実施例及び比較例に係る各バインダー樹脂の35質量部と大豆油の65質量部とを仕込み、170°Cに昇温し、同温度で1時間加熱撹拌して溶解させた後、25°Cまで冷却し、バインダー樹脂の沈殿の有無、及び、透明性を目視にて確認し、バインダー樹脂の溶解性を調べた。なお、比較例1及び比較例2に係るバインダー樹脂は、25°Cに冷却したときにバインダー樹脂の沈殿が生じ、不透明になったので、以降の製造、評価を行わなかった。<インキワニスの調製>コンデンサー、温度計及び撹拌機を装着した四つ口フラスコに、表1に示した実施例及び比較例に係る各バインダー樹脂の38質量部と大豆油の62質量部とを仕込み、170°Cに昇温し、同温度で1時間加熱撹拌し、実施例1~4、比較例3~7の水無し平版印刷用インキワニスを得た。<水無し平版印刷用インキ組成物シリコーン油なしの調製>フタロシアニンブルー20質量部と、実施例1~4及び比較例3~7の水無し平版印刷用インキワニスの80質量部とを混合し、70°Cでプレミキシングを行い、次いで、フタロシアニンブルーの粒径が5μm以下となるように3本ロールで2パス混練した。その後、各混合物の粘度ラレー粘度計で測定が70±2Pasとなるように大豆油を加え、実施例1~4、比較例3~7の水無し平版印刷用インキ組成物を得た。<水無し平版印刷用インキ組成物シリコーン油有の調製>フタロシアニンブルー20質量部と、実施例4の水無し平版印刷用インキワニスの80質量部とを混合し、70°Cでプレミキシングを行い、次いで、フタロシアニンブルーの粒径が5μm以下となるように3本ロールで2パス混練した。その後、混合物の粘度が70±2Pasラレー粘度計で測定となるように大豆油を加え、さらに、シリコーン油を水無し平版印刷用インキ組成物に0.5質量部となるように加え撹拌し実施例5の水無し平版印刷用インキ組成物を得た。また、実施例4の水無し平版印刷用インキワニスに代えて、比較例6の水無し平版印刷用インキワニスを用い、シリコーン油の添加量を1.0質量部とした以外は、実施例5と同様にして、参照例1の水無し平版印刷用インキ組成物を得た。実施例、比較例及び参照例で得られた水無し平版印刷用インキ組成物について、以下の評価を行った。[印刷物汚れ濃度、地汚れ抑制効果]実施例、比較例及び参照例の水無し平版印刷用インキ組成物を用いて、下記印刷条件で印刷を行い、印刷後の紙面非画像部の最も汚れている部位の濃度印刷物汚れ濃度をグレタブマクベス濃度計グレタブマクベス社製で測定し、その結果を表1に示した。また、上記印刷物汚れ濃度から、下記の基準に従って、5段階で各平版印刷用インキ組成物の地汚れ抑制効果を評価した。なお、上記印刷物汚れ濃度が低い方が地汚れ抑制効果が良好であると評価する。評価基準5:0.00~0.104:0.11~0.293:0.30~0.492:0.50~0.691:0.7以上<印刷条件>印刷機:三菱ダイヤ印刷機印刷速度:8000sph枚数:500枚紙:オーロラコート紙ベタ部印刷濃度基準:1.55表1に示したように、バインダー樹脂が上述した条件1及び条件2の要件を満たす実施例1~4に係る平版印刷用インキ組成物は、シリコーンオイルを添加しなくても印刷物汚れ濃度が低く、地汚れ抑制効果に優れたものであったシリコーンオイルを添加している参照例1と同等以上。また、実施例4にシリコーンオイルを添加した実施例5は、印刷物の汚れがなくなり、地汚れ効果に優れたものであったシリコーンオイルを添加している参照例1以上。一方、比較例3~7に係る平版印刷用インキ組成物は、バインダー樹脂の親水基数が180未満で上述した条件1の要件を満たさず、いずれも実施例に係る平版印刷用インキ組成物と比較して、印刷物汚れ濃度が高く、地汚れ抑制効果に劣るものであった。